(57)【要約】【課題】印画物のシワの発生を抑制可能な熱転写シートを提供すること。【解決手段】基材と、前記基材の一方の面に設けられた色材層と、を含む熱溶融型の熱転写シートであって、前記色材層には、有機フィラーが、色材層の総質量に対して２質量％以上６質量％以下の割合で含有されおり、前記有機フィラーが、アクリル系フィラーおよびメラミン系フィラーの何れか一方または双方であることを特徴とする、熱転写シートとする。【選択図】図２
2018187938.tif 000002
【特許請求の範囲】
【請求項１】
基材と、前記基材の一方の面に設けられた色材層と、を含む熱溶融型の熱転写シートであって、
前記色材層には、有機フィラーが、色材層の総質量に対して２質量％以上６質量％以下の割合で含有されおり、
前記有機フィラーが、アクリル系フィラーおよびメラミン系フィラーの何れか一方または双方であることを特徴とする、熱転写シート。
【請求項２】
前記有機フィラーの平均粒径が１．０μｍ以上２．５μｍ以下であることを特徴とする、請求項１に記載の熱転写シート。
【発明の詳細な説明】
【技術分野】
【０００１】
本発明は、熱転写シートとシール型印画シートとの組合せ、および熱転写シートに関する。
【背景技術】
【０００２】
従来から、熱転写シートと印画紙などの被転写体とを重ね合わせ、熱転写シート上の色材を被転写体に転写する熱転写方式の印刷が行われている。
【０００３】
熱転写シートとしては、例えば特許文献１に開示されているようなものがある。また、このような熱転写シートと組み合わされて使用される被転写体としては、離型基材と、前記離型基材の一方の面に設けられた粘着材層付き印画紙と、を含むシール型印画シートがある。
【先行技術文献】
【特許文献】
【０００４】
【特許文献１】特開平１１−１１５３２９号公報
【発明の概要】
【発明が解決しようとする課題】
【０００５】
熱転写シートを用い、被転写体としてシール型印画シートを用いて印画を行った場合、特に、離型基材の全面ではなく、その一部にのみ粘着材層付き印画紙が設けられており、離型基材が部分的に露出しているタイプのシール型印画シートを用いて印画を行った場合、印画物にシワが発生して、印画不良が生じる場合があることを、発明者らは見出した。
【０００６】
本願発明は、このような状況下においてなされたものであり、印画物のシワの発生を抑制可能な、熱転写シートとシール型印画シートとの組合せ、および離型基材が部分的に露出しているタイプのシール型印画シートと一緒に用いても印画物のシワの発生を抑制可能な熱転写シートを提供することを主たる課題とする。
【課題を解決するための手段】
【０００７】
前記課題を解決するための本発明は、基材と、前記基材の一方の面に設けられた色材層と、を含む熱転写シートと、離型基材と、前記離型基材の一方の面の一部に設けられた粘着材層付き印画紙と、を含むシール型印画シートと、の組合せであって、前記熱転写シートにおける色材層と、前記シール型印画シートにおける粘着材層付き印画紙との動摩擦係数と、前記熱転写シートにおける色材層と、前記シール型印画シートにおける離型基材との動摩擦係数と、の差が１．０以下であることを特徴とする。
【０００８】
前記本発明にあっては、前記熱転写シートにおける色材層には、有機フィラーが、色材層の総質量に対して２質量％以上６質量％以下の割合で含有されていてもよい。
【０００９】
前記本発明にあっては、前記有機フィラーの平均粒径が１．０μｍ以上２．５μｍ以下であってもよい。
【００１０】
また、前記課題を解決するための別の本発明は、基材と、前記基材の一方の面に設けられた色材層と、を含む熱転写シートであって、前記色材層には、有機フィラーが、色材層の総質量に対して２質量％以上６質量％以下の割合で含有されていることを特徴とする。
さらに、前記課題を解決するための別の本発明は、基材と、前記基材の一方の面に設けられた色材層と、を含む熱溶融型の熱転写シートであって、前記色材層には、有機フィラーが、色材層の総質量に対して２質量％以上６質量％以下の割合で含有されており、前記有機フィラーが、アクリル系フィラーおよびメラミン系フィラーの何れか一方または双方であることを特徴とする。
【００１１】
前記別の本発明にあっては、前記有機フィラーの平均粒径が１．０μｍ以上２．５μｍ以下であってもよい。
【発明の効果】
【００１２】
本発明の熱転写シートとシール型印画シートとの組合せによれば、熱転写シートにおける色材層と前記シール型印画シートにおける粘着材層付き印画紙との動摩擦係数と、前記熱転写シートにおける色材層と前記シール型印画シートにおける離型基材との動摩擦係数と、の差が１．０以下となっているため、印画時における熱転写シートとシール型印画シートとの摩擦を均一化でき、その結果、印画物のシワの発生を抑制し、良好な印画が可能となる。
【００１３】
また、本発明の熱転写シートによれば、市販のシール型印画シートと組み合わせて用いた場合に、印画物のシワの発生を抑制し、良好な印画ができる。
【図面の簡単な説明】
【００１４】
【図１】本発明の実施形態にかかる熱転写シートとシール型印画シートとの組合せの概略断面図である。
【図２】本発明の実施形態にかかる熱転写シートの概略断面図である。
【図３】本発明の実施形態の組合せにかかるシール型印画シートの概略断面図である。
【発明を実施するための形態】
【００１５】
以下に本発明の実施形態にかかる熱転写シートとシール型印画シートとの組合せ（以下、単に「組合せ」とする場合がある。）について、図面を用いて説明する。なお、図面においては、図示と理解のしやすさの便宜上、適宜縮尺および縦横の寸法比等を、実物のそれらから変更し誇張していることがある。
【００１６】
（熱転写シートとシール型印画シートとの組合せ）
図１は、本発明の実施形態にかかる熱転写シートとシール型印画シートとの組合せの概略断面図である。
【００１７】
図１に示すように、本実施形態の組合せにかかる熱転写シート１０は、基材１１と、前記基材１１の一方の面（図１においては下面）に設けられた色材層１２とを含んでいる。
【００１８】
一方で、本実施形態の組合せにかかるシール型印画シート２０は、離型基材２１と、前記離型基材２１の一方の面（図１においては上面）の一部に設けられた粘着材層２２付き印画紙２３とを含んでいる。なお、図１に示すように、粘着材層２２付き印画紙２３は、離型基材２１の一方の面の一部にのみ設けられているので、粘着材層２２付き印画紙２３が設けられている側の面において、離型基材２１が露出している部分が存在している。
【００１９】
そして、このような本実施形態の組合せにあっては、前記熱転写シート１０における色材層１２と、前記シール型印画シート２０における粘着材層２２付き印画紙２３との動摩擦係数μＰ（ｘ）、つまり、図１に示す矢印ｘの部分における動摩擦係数μＰ（ｘ）と、前記熱転写シート１０における色材層１２と、前記シール型印画シート２０における離型基材２１との動摩擦係数μＰ（ｙ）、つまり、図１に示す矢印ｙの部分における動摩擦係数μＰ（ｙ）との差が１．０以下であることに特徴を有している。
【００２０】
熱転写シート１０とシール型印画シート２０とを用いて印画を行う場合にあっては、プリンタ内部において、熱転写シート１０の色材層１２は、印画すべき部分であるシール型印画シート２０の印画紙２３と接触すると同時に、印画しない部分であるシール型印画シート２０の離型基材２１とも接触しながら印画および搬送がされる。この場合において、従来の組合せにあっては、熱転写シート１０の色材層１２とシール型印画シート２０の印画紙２３との動摩擦係数μＰ（ｘ）、および熱転写シート１０の色材層１２とシール型印画シート２０の離型基材２１との動摩擦係数μＰ（ｙ）について、何らの考慮もされていなかったことから、これら２つの動摩擦係数に大きな差がある場合があった。そうすると、熱転写シート１０とシール型印画シート２０とを重ねて印画をした場合、ある部分は別のある部分に比べて動摩擦係数が極端に大きく、滑りづらくて、引っ掛かるような現象が発生したり、また一方で、ある部分が別のある部分に比べて動摩擦係数が極端に小さく、滑りすぎてしまうような現象が発生することがあり、これは、プリンタ内部における印画紙のシワの発生につながり、結果的に印刷不良を引き起こすことがあった。しかしながら、本実施形態の組合せによれば、前述の通り、前記熱転写シート１０における色材層１２と、前記シール型印画シート２０における粘着材層２２付き印画紙２３との動摩擦係数μＰ（ｘ）と、前記熱転写シート１０における色材層１２と、前記シール型印画シート２０における離型基材２１との動摩擦係数μＰ（ｙ）との差が１．０以下となっているので、熱転写シート１０の全体とシール型印画シート２０の全体との動摩擦係数を均一化でき、場所によって動摩擦係数が大きく異なっていることに起因する印画物のシワの発生を抑制でき、印画を良好に行うことが可能となる。
【００２１】
このような本実施形態の組合せを実施するにあっては、熱転写シート１０の色材層１２とシール型印画シート２０の印画紙２３との動摩擦係数μＰ（ｘ）、および熱転写シート１０の色材層１２とシール型印画シート２０の離型基材２１との動摩擦係数μＰ（ｙ）、の２箇所の動摩擦係数を測定する必要があるが、その測定方法は以下の通りである。
【００２２】
すなわち、熱転写シート１０の色材層１２とシール型印画シート２０の印画紙２３との動摩擦係数μＰ（ｘ）を測定するにあっては、測定装置としてテンシロン（登録商標）ＲＴＭ５００（（株）オリエンテック）を用い、ステージにシール型印画シート２０の印画紙２３を固定し、一方で、熱転写シート１０の試験片を面積５０ｍｍ×５０ｍｍに調整し、ステージ上に固定されたシール型印画シート２０の印画紙２３の上に、熱転写シート１０の色材層１２と、シール型印画シート２０の印画紙２３が対向するように重ね合わせて、荷重２２０ｇ、引張速度１００ｍｍ／ｍｉｎ．にて引っ張り試験を行う。そして、当該引っ張り試験にて得られた引張力の測定値を荷重（２２０ｇ）で除すことで動摩擦係数μＰ（ｘ）が得られる。また、熱転写シート１０の色材層１２とシール型印画シート２０の離型基材２１との動摩擦係数μＰ（ｙ）を測定するにあっては、ステージにシール型印画シート２０の離型基材２１を固定し、熱転写シート１０の色材層１２と、シール型印画シート２０の離型基材２１が対向するように重ね合わせる以外は、動摩擦係数μＰ（ｘ）を測定する場合と同様の条件で引っ張り試験を行う。
【００２３】
上記の測定方法によって測定されるそれぞれの動摩擦係数（μＰ（ｘ）、μＰ（ｙ））の差が１．０以下であれば、上記の作用効果を奏することが可能であるが、この差は小さければ小さいほどよく、０．８以下であることがより好ましく、０．６以下であることが特に好ましい。
【００２４】
本実施形態の組合せにおいては、熱転写シート１０の色材層１２とシール型印画シート２０の印画紙２３との動摩擦係数μＰ（ｘ）、および熱転写シート１０の色材層１２とシール型印画シート２０の離型基材２１との動摩擦係数μＰ（ｙ）の差が１．０以下となっていればよく、それぞれの動摩擦係数（μＰ（ｘ）、μＰ（ｙ））の値自体は特に限定されることはなく、また、それぞれの動摩擦係数（μＰ（ｘ）、μＰ（ｙ））の差を１．０以下とするための手段についても特に限定されることはない。したがって、例えば熱転写シート１０側で対策を施してもよく、逆にシール型印画シート２０側で対策を施してもよく、さらには、その双方で対策を施してもよい。
【００２５】
以下に、本実施形態の組合せにかかる熱転写シート１０、およびシール型印画シート２０について、図面を用いて説明する。
【００２６】
（熱転写シート）
図２は、本発明の実施形態にかかる熱転写シートの概略断面図である。
【００２７】
図２に示す熱転写シート１０は、基材１１、剥離層１３、保護層１４、および色材層１２を、この順で積層した構成を有している。なお、図１や図２に示す熱転写シート１０は一例であり、これらの構成に限定されることはない。
【００２８】
・基材
熱転写シート１０を構成する基材１１については特に限定されることはなく、耐熱性と取り扱い上支障のない機械的特性を有するものであれば従来公知の基材を適宜選択して用いることができる。このような基材１１として、例えば、ポリエチレンテレフタレート、ポリエチレンナフタレート等のポリエステル、ポリアリレート、ポリカーボネート、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン−パーフルオロアルキルビニルエーテル共重合体、ポリビニルフルオライド、テトラフルオロエチレン−エチレン共重合体、テトラフルオロエチレン−ヘキサフルオロプロピレン共重合体、ポリクロロトリフルオロエチレン、ポリビニリデンフルオライド等の各種プラスチックフィルムまたはシートを挙げることができる。これらの材料はそれぞれ単独でも使用できるが、他の材料と組合せた積層体として使用してもよい。基材１１の厚さは、その強度及び耐熱性が適切になるように材料に応じて適宜設定でき、２．５μｍ以上１００μｍ以下程度が一般的である。
【００２９】
また、基材１１は、後述する剥離層１３が形成される面に接着処理が施されていても良い。接着処理を施すことで、基材１１と剥離層１３との密着性を向上させることができる。接着処理としては、例えば、コロナ放電処理、火炎処理、オゾン処理、紫外線処理、放射線処理、粗面化処理、化学薬品処理、プラズマ処理、低温プラズマ処理、プライマー処理、グラフト化処理等公知の樹脂表面改質技術をそのまま適用できる。また、それらの処理を二種以上併用することもできる。
【００３０】
・剥離層
熱転写シート１０は、剥離層１３を有していてもよい。この剥離層１３は任意の層であり、必ずしも必要な層ではない。したがって、図示はしないが、剥離層１３に代えて離型層を設けてもよい。
【００３１】
剥離層１３を形成する材料としては、特に限定されることはなく、従来公知の熱転写シート１０において用いられているものから適宜選択して用いることができる。例えば、ワックス類、シリコーンワックス、シリコーン樹脂、シリコーン変性樹脂、フッ素樹脂、フッ素変性樹脂、ポリビニルアルコール、アクリル樹脂、熱架橋性エポキシ−アミノ樹脂および熱架橋性アルキッド−アミノ樹脂等を挙げることができる。これらの樹脂は１種を単独で用いてもよく、２種以上を併用して用いてもよい。
【００３２】
また、剥離層１３の厚みについても特に限定はないが、０．５μｍ以上５μｍ以下の範囲内が一般的である。
【００３３】
・保護層
熱転写シート１０は、保護層１４を有していてもよい。この保護層１４も前記剥離層１３と同様に任意の層であり、必ずしも必要な層ではない。
【００３４】
保護層１４を形成する材料としては、特に限定されることはなく、従来公知の熱転写シート１０において用いられているものから適宜選択して用いることができる。例えば、紫外線吸収剤共重合体、アクリル系樹脂、ポリエステル系樹脂、ポリカーボネート系樹脂、ポリウレタン系樹脂、ポリエステル系樹脂、ポリアミド系樹脂、エポキシ系樹脂、フェノール系樹脂、ポリ塩化ビニル系樹脂、ポリ酢酸ビニル系樹脂、塩化ビニル−酢酸ビニル共重合体、酸変性ポリオレフィン系樹脂、エチレンと酢酸ビニル或いはアクリル酸などとの共重合体、（メタ）アクリル系樹脂、ポリビニルアルコール系樹脂、ポリビニルアセタール樹脂、ポリブタジエン系樹脂、ゴム系化合物などを挙げることができる。これらの樹脂は１種を単独で用いてもよく、２種以上を併用して用いてもよい。また、マイクロシリカやポリエチレンワックスなどのフィラーを併用してもよい。
【００３５】
保護層１４の厚みについても特に限定はないが、０．５μｍ以上５μｍ以下の範囲内が一般的である。
【００３６】
・色材層
熱転写シート１０は色材層１２を有している。この色材層１２は、熱転写シート１０において必須の層である。
【００３７】
色材層１２は、いわゆる熱溶融型の色材層であってもよく、昇華型の色材層であってもよいが、いずれの場合であっても、熱転写シート１０と組み合わせて用いられるシール型印画シート２０の印画紙２３との動摩擦係数μＰ（ｘ）、およびシール型印画シート２０の離型基材２１との動摩擦係数μＰ（ｙ）を考慮しつつ、設計するのが好ましい。
【００３８】
例えば、色材層１２中に有機フィラー１５を含有させることで、色材層１２の表面に有機フィラー１５を突出せしめ、これによりシール型印画シート２０の印画紙２３との動摩擦係数μＰ（ｘ）、およびシール型印画シート２０の離型基材２１との動摩擦係数μＰ（ｙ）を低下せしめることで、前記動摩擦係数（μＰ（ｘ）、μＰ（ｙ））の差を１．０以下としてもよい。有機フィラー１５は、色材層１２を構成するバインダー樹脂との相性がよく混合が容易であり、また印画後の色の定着性にも悪影響を及ぼさない点でも好ましい。
【００３９】
このような有機フィラー１５としては、アクリル系フィラー、ポリアミド系フィラー、フッ素系フィラー、メラミン系フィラー、ポリエチレンワックスなどを挙げることができる。この中では、特にメラミン系フィラーが好ましい。
【００４０】
また、有機フィラー１５の含有量にあっては特に限定されることはなく、上記の作用効果、つまり動摩擦係数（μＰ（ｘ）、μＰ（ｙ））の差を１．０とできる程度に適宜調整すればよいが、例えば色材層１２の総質量に対して２質量％以上６質量％以下で含有せしめることが好ましく、２．５質量％以上５質量％以下の割合で含有せしめることが特に好ましい。この割合で含有せしめることにより、上記の作用効果を充分に発揮できる。
【００４１】
また、有機フィラー１５の平均粒径についても特に限定されることはないが、その下限値は０．７μｍ以上であることが好ましく、１．０μｍ以上であることが特に好ましい。また、その上限値は、２．５μｍ以下であることが好ましい。有機フィラー１５の平均粒径の下限値を０．７μｍ以上とすることにより、印刷時のシワの発生を抑制できる。また、有機フィラー１５の平均粒径の上限値を２．５μｍ以下とすることにより、印刷時のカスレの発生を抑制できる。有機フィラー１５の平均粒径は、熱転写シートの垂直断面の電子顕微鏡写真から一次粒子の大きさを直接計測する方法で求めることができる。具体的には、一次粒子の短軸径と長軸径を計測し、その平均をその粒子の粒径とした。次に、１００個の粒子について、同様に粒径を測定し、それらの平均を平均粒径とした。なお、電子顕微鏡は、透過型（ＴＥＭ）または走査型（ＳＥＭ）のいずれを用いても同じ結果を得ることができる。
【００４２】
色材層１２を構成する他の成分としては、顔料や染料などの各種色材、バインダー、離型剤など各種添加剤などを挙げることができる。
【００４３】
色材としては、公知の有機または無機の顔料、あるいは染料の中から適宜選択でき、例えば、十分な色材濃度を有し、光、熱等により変色、退色しないものが好ましい。また、加熱により発色する物質や、被転写体の表面に塗布されている成分と接触することにより発色するような物質であってもよい。さらに、色材の色としては、シアン、マゼンタ、イエロー、ブラックに限定されるものではなく、種々の色の色材を使用できる。なお、ブラックの色材から構成される熱溶融性インキ層は濃度諧調を行う必要がない点で好ましく使用できる。
【００４４】
バインダーとして用いられるワックス成分としては、例えば、マイクロクリスタリンワックス、カルナバワックス、パラフィンワックス等がある。更に、フィッシャートロプシュワックス、各種低分子量ポリエチレン、木ロウ、ミツロウ、鯨ロウ、イボタロウ、羊毛ロウ、セラックワックス、キャンデリラワックス、ペトロラクタム、ポリエステルワックス、一部変性ワックス、脂肪酸エステル、脂肪酸アミド等、種々のワックスを挙げることができる。
【００４５】
また、バインダーとして用いられる樹脂成分としては、例えば、エチレン−酢酸ビニル共重合体、エチレン−アクリル酸エステル共重合体、ポリエステル、ポリエチレン、ポリスチレン、ポリプロピレン、ポリブデン、石油樹脂、塩化ビニル樹脂、塩化ビニル−酢酸ビニル共重合体、ポリビニルアルコール、塩化ビニリデン樹脂、アクリル樹脂、メタクリル樹脂、ポリアミド、ポリカーボネート、フッ素樹脂、ポリビニルフォルマール、ポリビニルブチラール、アセチルセルロース、ニトロセルロース、ポリ酢酸ビニル、ポリイソブチレン、エチルセルロース又はポリアセタール等が挙げられるが、特に、従来より、感熱接着剤として使用されている比較的低軟化点、例えば、５０℃以上８０℃以下の軟化点を有するものが好ましい。
【００４６】
各種添加剤としては、前記有機フィラー１５の他、例えば、色材層１２に、良好な熱伝導性および熱溶融転写性を与えるため、バインダーの添加剤として熱伝導性物質を配合してもよい。このような添加剤としては、例えばカーボンブラック等の炭素質物質、アルミニウム、銅、酸化錫、二硫化モリブデン等の金属および金属化合物等がある。
【００４７】
色材層１２の形成方法についても特に限定されることはない。例えば、上記のような色材とバインダーと、さらに、これに必要に応じて水、有機溶剤等の溶媒を配合調整した色材層用塗工液を調製し、これを従来公知の塗工手段を用いて、基材１１の一方の面上に塗布・乾燥して形成できる。色材層用塗工液の塗工手段についても特に限定はなく、グラビアコーター、ロールコーター、ワイヤーバー、スクリーン印刷機などを挙げることができる。なお、後述する各種塗工液の塗工手段についても同様である。
【００４８】
色材層の厚みは、必要な印字濃度と熱感度との調和がとれる範囲で適宜設定でき、その厚みについて特に限定はないが、０．１μｍ以上３０μｍ以下の範囲であることが好ましく、０．３μｍ以上２０μｍ以下程度がより好ましい。
【００４９】
また、図示はしないが、基材１１として、高熱に対する耐久性が欠ける材料を用いる場合、サーマルヘッドに接する側の基材１１の表面に、つまり基材１１の色材層１２が設けられている面と反対側の面に、サーマルヘッドの滑り性を良くし、かつスティッキングを防止するために、背面層を設けることが好ましい。背面層は、耐熱性のある樹脂と熱離型剤又は滑剤の働きをする物質とを基本的な構成成分とする。このような背面層を設けることによって、例えば、熱に弱いプラスチックフィルムを基材１１とした熱転写シートにおいてもスティッキングが起こることなく色材の転写が可能である。
【００５０】
背面層は、バインダー樹脂に滑剤、界面活性剤、無機粒子、有機粒子、顔料等を添加したものを好適に使用し形成できる。背面層に使用されるバインダー樹脂は、例えば、エチルセルロース、ヒドロキシエチルセルロース、ヒドロキシプロピルセルロース、メチルセルロース、酢酸セルロース、酢酪酸セルロース、硝化綿などのセルロース系樹脂、ポリビニルアルコール、ポリ酢酸ビニル、ポリビニルアセタール、ポリビニルピロリドン、アクリル樹脂、ポリアクリルアミド、アクリロニトリル−スチレン共重合体などのビニル系樹脂、ポリエステル樹脂、ポリウレタン樹脂、シリコーン変性又はフッ素変性ウレタン樹脂などが挙げられる。
【００５１】
これらのなかで、数個の反応性基、例えば、水酸基を有しているものを使用し、架橋剤として、ポリイソシアネートなどを併用して反応させた、架橋樹脂を使用することが好ましい。背面層を形成する手段は、特に限定されることはないが、例えば、バインダー樹脂に滑剤、界面活性剤、無機粒子、有機粒子、顔料等を添加した材料を、適当な溶剤中に溶解又は分散させて、塗工液を調製し、これを従来公知の塗工手段を用いて、基材１１の色材層１２が設けられている面とは反対側の面上に塗布・乾燥して形成できる。
【００５２】
背面層の厚みについても特に限定はないが、乾燥状態で通常、０．０１μｍ以上１０μｍ以下程度である。
【００５３】
（シール型印画シート）
図３は、本発明の実施形態の組合せにかかるシール型印画シートの概略断面図である。
【００５４】
図３に示すシール型印画シート２０は、離型基材２１と、前記離型基材２１の一方の面（図３においては上面）の一部に設けられた粘着材層２２付き印画紙２３とを含んでいる。なお、図３に示すように、粘着材層２２付き印画紙２３は、離型基材２１の一方の面の一部にのみ設けられているので、離型基材２１が露出している部分が存在している。また、離型基材２１は、裏面基材２１ａと裏面剥離層２１ｂとの積層構造を呈していてもよい。
【００５５】
・裏面基材
ここで離型基材２１を構成する裏面基材２１ａの材料については、特に限定されることはなく、従来公知の材料を適宜選択して用いることができる。裏面基材２１ａの材料としては、例えば、ポリエチレンテレフタレート、ポリエチレンナフタレート等の耐熱性の高いポリエステル、ポリプロピレン、ポリカーボネート、酢酸セルロース、ポリエチレン誘導体、ポリアミド、ポリメチルペンテン等のプラスチックの延伸または未延伸フィルムや、上質紙、コート紙、アート紙、キャストコート紙、板紙、エマルジョン含浸紙、合成ゴムラテックス含浸紙、合成樹脂内添紙、セルロース繊維紙等を挙げることができる。
【００５６】
離型基材２１を構成する裏面基材２１ａの厚さについては、特に限定されることはないが、例えば２０μｍ以上２００μｍ以下であることが好ましい。なお、裏面基材２１ａの厚さは、樹脂包理包を利用して測定できる。具体的には、エポキシ樹脂を用いて、カットした熱転写シート（試験片）を包理した後、超薄切片法（ミクロトームとダイヤモンドカッターによるカット）により、試験片の厚さ方向に切断面を形成し、この切断面をイオンスパッタリング（（株）日立ハイテクノロジーズ、Ｅ−１０４５、ターゲット：Ｐｔ、電流：１５ｍＡ、１０秒）した後、走査型電子顕微鏡（（株）日立ハイテクノロジーズ、Ａ−４８００ＴＹＰＥ  Ｉ、加速電圧：３．０ｋｖ、エミッション電流：１０μＡ、作動距離：８ｍｍ、検出器：Ｍｉｘ）を使用することにより、試験片の断面画像を取得し、この画像から測定した。
【００５７】
・裏面剥離層
また、離型基材２１を構成する裏面剥離層２１ｂを形成する樹脂としては、例えば、ワックス類、シリコーンワックス、シリコーン樹脂、シリコーン変性樹脂、フッ素樹脂、フッ素変性樹脂、ポリビニルアルコール、アクリル樹脂、熱架橋性エポキシ−アミノ樹脂及び熱架橋性アルキッド−アミノ樹脂等が挙げられる。また裏面剥離層２１ｂは、１種の樹脂からなるものであってもよく、２種以上の樹脂からなるものであってもよい。裏面剥離層２１ｂは、上述したような樹脂にイソシアネート化合物等の架橋剤、錫系触媒、アルミニウム系触媒等の添加材を加えて形成してもよい。
【００５８】
このような裏面剥離層２１ｂの厚みは、０．１μｍ以上５μｍ以下程度が一般的である。
【００５９】
また、裏面剥離層２１ｂを設けることにかえて、上記裏面基材２１ａに離型剤を含有させて、裏面基材２１ａ自体に離型性を付与することもできる。この場合の離型剤としては、例えば、ポリエチレンワックス、アミドワックス、テフロン（登録商標）パウダー等の固形ワックス類、フッ素系またはリン酸エステル系界面活性剤、シリコーンオイル、反応性シリコーンオイル、硬化型シリコーンオイル等の各種変性シリコーンオイル、および各種シリコーン樹脂などを挙げることができる。
【００６０】
・粘着材層
シール型印画シート２０を構成する粘着材層２２の材料についても限定はなく、従来公知の溶剤系や水系の粘着材を用いることができる。具体的には、例えば、酢酸ビニル樹脂、アクリル樹脂、酢酸ビニル−アクリル共重合体、酢酸ビニル−塩化ビニル共重合体、エチレン−酢酸ビニル共重合体、エチレン−アクリル酸共重合体、エチレン−アクリル酸エステル共重合体、ポリウレタン樹脂や、天然ゴム、クロロプレンゴム、ニトリルゴムなどが挙げられる。
【００６１】
・印画紙
シール型印画シート２０を構成する印画紙２３の材料についても特に限定はなく、従来公知の各種材料を用いることができる。具体的には、例えば、ポリエチレンテレフタレート、ポリエチレンナフタレート等の耐熱性の高いポリエステル、ポリプロピレン、ポリカーボネート、酢酸セルロース、ポリエチレン誘導体、ポリアミド、ポリメチルペンテン等のプラスチックの延伸または未延伸フィルムや、上質紙、コート紙、アート紙、キャストコート紙、板紙等を挙げることができる。基材は、単層構成を呈するものであってもよく、上記で例示した材料を２種以上積層した複合フィルムも使用できる。
【００６２】
印画紙２３の印字面には印字適性を上げるためにコロナ表面処理、プラズマ表面処理を施したり、酢酸ビニル樹脂、アクリル樹脂、酢酸ビニル−アクリル共重合体、酢酸ビニル−塩化ビニル共重合体、エチレン−酢酸ビニル共重合体、エチレンアクリル酸共重合体、エチレン−アクリル酸エステル共重合体、ポリウレタン樹脂などを含んでなる易接着層を設けてもよい。また、シートに意匠性を持たせるために印画紙２３の材料に色材や金属および金属化合物を添加してもよく、あるいは印画紙２３の表面に印刷をしてもよい。
【００６３】
なお、上記で説明したシール型印画シート２０の構成は一例であり、上記以外の各種機能層が積層されていてもよい。
【実施例】
【００６４】
次に実施例及び比較例を挙げて本発明を更に具体的に説明する。以下、特に断りのない限り、部または％は質量基準である。
【００６５】
（実施例１）
基材として厚さ４．５μｍの２軸延伸ポリエチレンテレフタレートフィルム（以下ＰＥＴと表示）（商品名：ルミラー（登録商標）  東レ（株））を用い、その一方に背面層として下記組成からなる背面層用塗工液を、乾燥時の厚みが０．３μｍになるようにグラビア印刷方式で塗布・乾燥させて背面層を形成した。次に、背面層を形成した基材の背面層と反対の面に、下記組成からなる剥離層用塗工液を、乾燥時の厚みが０．３μｍになるようにグラビア印刷方式で塗布・乾燥させて、剥離層を形成した。続いて、剥離層上に下記組成からなる保護層用塗工液を、乾燥時の厚みが０．５μｍになるようにグラビア印刷方式で塗布・乾燥させて、保護層を形成した。続いて保護層上に下記組成からなる色材層用塗工液１を、乾燥時の厚みが０．７μｍになるようにグラビア印刷方式で塗布・乾燥させて、実施例１にかかる熱転写シート１を形成した。
【００６６】
＜背面層用塗工液＞
・スチレン−アクリロニトリル共重合体                                      １１部
・線状飽和ポリエステル系樹脂                                            ０．３部
・ステアリルリン酸亜鉛                                                      ６部
・メラミン系フィラー                                                        ３部
・メチルエチルケトン                                                      ８０部
【００６７】
＜剥離層用塗工液＞
・アクリル樹脂                                                          １００部
・ポリエステル樹脂                                                          ２部
・ポリエチレンワックス                                                      ３部
・メチルエチルケトン                                                      ５０部
・トルエン                                                                ５０部
【００６８】
＜色材層用塗工液１＞
・カーボンブラック                                                        ５０部
・ポリエステル樹脂                                                        ５０部
・メラミン系フィラー（平均粒径：１．２μｍ）                                ３部
・水                                                                      １０部
・イソプロプルアルコール（ＩＰＡ）                                        ３０部
【００６９】
また、上記実施例１にかかる熱転写シート１と組み合わせて用いる、実施例１にかかるシール型印画シートとして、ＰＥＴラベル（商品名：７２８２５、エイブリィ・デニソン・ジャパン（株））を準備した。なお、準備したＰＥＴラベルは、離型基材と、当該離型基材の一方の面の一部に設けられた粘着材層付き印画紙とを含む構成となっている。
【００７０】
（実施例２）
実施例１にかかる熱転写シート１を形成するのに用いた上記色材層用塗工液１を下記組成の色材層用塗工液２に変更した以外は、全て実施例１と同様にして実施例２にかかる熱転写シートとシール型印画シートとの組合せを得た。
【００７１】
＜色材層用塗工液２＞
・カーボンブラック                                                        ５０部
・ポリエステル樹脂                                                        ５０部
・メラミン系フィラー（平均粒径：１．２μｍ）                                ５部
・水                                                                      １０部
・イソプロプルアルコール（ＩＰＡ）                                        ３０部
【００７２】
（実施例３）
実施例１にかかる熱転写シート１を形成するのに用いた上記色材層用塗工液１を下記組成の色材層用塗工液３に変更した以外は、全て実施例１と同様にして実施例３にかかる熱転写シートとシール型印画シートとの組合せを得た。
【００７３】
＜色材層用塗工液３＞
・カーボンブラック                                                        ５０部
・ポリエステル樹脂                                                        ５０部
・アクリル系フィラー（平均粒径：０．８μｍ）                                ３部
・水                                                                      １０部
・イソプロプルアルコール（ＩＰＡ）                                        ３０部
【００７４】
（実施例４）
実施例１にかかる熱転写シート１を形成するのに用いた上記色材層用塗工液１を下記組成の色材層用塗工液４に変更した以外は、全て実施例１と同様にして実施例４にかかる熱転写シートとシール型印画シートとの組合せを得た。
【００７５】
＜色材層用塗工液４＞
・カーボンブラック                                                        ５０部
・ポリエステル樹脂                                                        ５０部
・メラミン系フィラー（平均粒径：３μｍ）                                    ３部
・水                                                                      １０部
・イソプロプルアルコール（ＩＰＡ）                                        ３０部
【００７６】
（比較例１）
実施例１にかかる熱転写シート１を形成するのに用いた色材層用塗工液１を下記組成の色材層用塗工液Ａに変更した以外は、全て実施例１と同様にして比較例１にかかる熱転写シートとシール型印画シートとの組合せを得た。
【００７７】
＜色材層用塗工液Ａ＞
・カーボンブラック                                                        ５０部
・ポリエステル樹脂                                                        ５０部
・水                                                                      １０部
・イソプロプルアルコール（ＩＰＡ）                                        ３０部
【００７８】
（比較例２）
実施例１にかかる熱転写シート１を形成するのに用いた色材層用塗工液１を下記組成の色材層用塗工液Ｂに変更した以外は、全て実施例１と同様にして比較例Ｂにかかる熱転写シートとシール型印画シートとの組合せを得た。
【００７９】
＜色材層用塗工液Ｂ＞
・カーボンブラック                                                        ５０部
・ポリエステル樹脂                                                        ５０部
・メラミン系フィラー（平均粒径：１．２μｍ）                                １部
・水                                                                      １０部
・イソプロプルアルコール（ＩＰＡ）                                        ３０部
【００８０】
（比較例３）
実施例１にかかる熱転写シート１を形成するのに用いた色材層用塗工液１を下記組成の色材層用塗工液Ｃに変更した以外は、全て実施例１と同様にして比較例３にかかる熱転写シートとシール型印画シートとの組合せを得た。
【００８１】
＜色材層用塗工液Ｃ＞
・カーボンブラック                                                        ５０部
・ポリエステル樹脂                                                        ５０部
・メラミン系フィラー（平均粒径：０．６μｍ）                                ３部
・水                                                                      １０部
・イソプロプルアルコール（ＩＰＡ）                                        ３０部
【００８２】
（動摩擦係数測定）
・熱転写シートとシール型印画シートの印画紙部分との動摩擦係数μＰ（ｘ）の算出
テンシロン（登録商標）ＲＴＭ５００（（株）オリエンテック）を使用し、そのステージに、実施例１〜４、及び比較例１〜３のシール型印画シートの印画紙を固定した。一方、各熱転写シートを面積５０ｍｍ×５０ｍｍに調整して試験片とし、前記ステージに固定されたシール型印画シートの印画紙の上に、当該シール型印画シートの印画紙と熱転写シートの色材層が対向するように、熱転写シートの試験片を重ね合わせて、荷重２２０ｇ、引張速度１００ｍｍ／ｍｉｎ．にて引っ張り試験を行い、引張力を測定した。測定された引張力の値を荷重（２２０ｇ）で除すことで、動摩擦係数μＰ（ｘ）を算出した。引張力の測定環境は、２２．５℃、４０％ＲＨであった。
【００８３】
・熱転写シートとシール型印画シートの離型基材部分との動摩擦係数μＰ（ｙ）の算出
ステージに実施例１〜４、及び比較例１〜３のシール型印画シートの離型基材を固定し、当該ステージに固定されたシール型印画シートの離型基材上に、当該シール型印画シートの離型基材と熱転写シートの色材層が対向するように、各熱転写シートの試験片を重ね合わせる以外は、熱転写シートとシール型印画シートの印画紙部分の試験と同様にして、引張力を測定および動摩擦係数μＰ（ｙ）の算出を行った。引張力の測定環境は、２２．５℃、４０％ＲＨであった。
【００８４】
（印字性評価）
実施例１〜４、及び比較例１〜３で得られた各熱転写シートとシール型印画シートとの組合せを用い、それぞれの熱転写シートの色材層とシール型印画シートの印画紙側とを重ね合わせて、ラベルプリンター  Ｉ４３０８（Ｄａｔａｍａｘ−Ｏ'Ｎｅｉｌ社）を使用して、印字速度６ＩＰＳ、印字エネルギー２０にて５枚連続印字した。その後、下記の評価基準にて印画物を目視にて評価した。
＜評価基準＞
・Ａ：シワ発生なく印字可能。
・Ｂ：カスレがやや発生したが、シワ発生なく印字可能。
・ＮＧ：シワが発生。
【００８５】
（耐有機溶剤性評価）
実施例１〜４、及び比較例１〜３で得られた各熱転写シートを用い、ラベルプリンター  Ｉ４３０８（Ｄａｔａｍａｘ−Ｏ'Ｎｅｉｌ社）を使用して、印字速度４ＩＰＳ、印字エネルギー２６にてｐｉｃｋｅｔバーコードを印字した。その後、染色堅ろう度摩擦試験機  ＦＲ−２Ｓ型（スガ試験機（株））を使用して、イソプロピルアルコール（ＩＰＡ）を０．５ｃｃ染み込ませた綿布を用いて荷重８００ｇで１００往復の擦過をし、バーコードチェッカーＱｕｉｃｋ  Ｃｈｅｃｋ  ８５０（Ｈｏｎｅｙｗｅｌｌ社）を用いて、下記の評価基準にて、耐有機溶剤性を評価した。なお、擦過前のバーコードチェッカーの評価結果はすべてＡ判定であることを確認してから耐有機溶剤評価を実施した。
＜評価基準＞
・Ａ：擦過後のバーコードチェッカーによる判定結果がＡ判定。
・Ｂ：擦過後のバーコードチェッカーによる判定結果がＢまたはＣ判定。
・ＮＧ：擦過後のバーコードチェッカーによる判定結果がＤ判定以下。
【００８６】
印字性評価および耐有機溶剤性評価の結果を以下の表１にまとめる。
【表１】
2018187938.tif 000003
【００８７】
上記の結果からも、実施例にかかる熱転写シートとシール型印画シートとの組合せによれば、印画物のシワの発生を抑制できることがわかる。
【符号の説明】
【００８８】
１０…熱転写シート
１１…基材
１２…色材層
１３…剥離層
１４…保護層
１５…有機フィラー
２０…シール型印画シート
２１…離型基材
２２…粘着材層
２３…印画紙
【図１】
2018187938.tif 000004
【図２】
2018187938.tif 000005
【図３】
2018187938.tif 000006